(57)【要約】【課題】外界の温度変化に応じて生じる形状変化を低減し、接着耐久性を向上させ、光学素子の品質の向上を図ること。【解決手段】線膨張係数が等しい素材で形成されている第１光学基材と第２光学基材Ｌ２とを接着してホログラム光学素子を製造する光学素子の製造方法において、接着されるべき第１光学基材及び第２光学基材を互いに略等しい熱的条件下において形成するために、第１光学基の熱エネルギー量と等しくなるように第２光学基材を加熱して、第１光学基材及び第２光学基材に与えられた熱エネルギー量が等しくなるように加熱する第２光学基材加熱工程を含む光学素子の製造方法。【選択図】図１
2007264408.tif 000002
【特許請求の範囲】
【請求項１】
複数の部材を接着して光学素子を製造する光学素子の製造方法において、
接着されるべき前記複数の部材を互いに略等しい熱的条件下において形成する加熱工程を含むこと、
を特徴とする光学素子の製造方法。
【請求項２】
前記部材は、線膨張係数が等しい素材で形成されていること、
を特徴とする請求項１記載の光学素子の製造方法。
【請求項３】
前記加熱工程は、
前記部材毎に与えられた熱エネルギー量が等しくなるように加熱すること、
を特徴とする請求項１又は２記載の光学素子の製造方法。
【請求項４】
前記加熱工程は、
前記部材毎に与えられた熱エネルギー量が異なっている場合、
最も与えられた熱エネルギー量が高い前記部材の熱エネルギー量と等しくなるように他の前記部材を加熱すること、
を特徴とする請求項３記載の光学素子の製造方法。
【請求項５】
前記加熱工程は、
前記部材を加熱する際、前記部材毎の熱履歴が等しくなるように加熱すること、
を特徴とする請求項１から３のいずれか一項に記載の光学素子の製造方法。
【請求項６】
前記加熱工程は、
前記部材毎に与えられた熱エネルギー量が異なっている場合、
最も与えられた熱エネルギー量が大きい前記部材の熱エネルギー量が、加熱前後の形状変化率が一定である熱エネルギー量の範囲内である場合には、他の前記部材に対して、当該加熱前後の形状変化率が一定である熱エネルギー量の範囲内の熱エネルギー量を与えること、
を特徴とする請求項１又は２記載の光学素子の製造方法。
【発明の詳細な説明】
【技術分野】
【０００１】
本発明は、光学素子の製造方法に関する。
【背景技術】
【０００２】
近年、複数の部材を接着することにより一体化して光学素子を製造する製造方法が開発されている。
【０００３】
例えば、一部領域に回折格子を有する光学素子を製造する方法としては、２つのプリズムと、このプリズムの斜面間に配置される平行平板から構成される光学素子であって、プリズムの斜面とプリズム斜面と接する平行平板の面の何れか一方に回折格子を施し、プリズム斜面と平行平板とを接着剤により接着する方法が開示されている（特許文献１参照）
【特許文献１】特開平１０−３９１２０号公報
【発明の開示】
【発明が解決しようとする課題】
【０００４】
しかしながら、特許文献１のように、少なくとも一方の部材に回折格子を形成するための処理等の何らかの処理が施されている場合には、各部材に与えられた熱エネルギー量が異なっている場合がある。
【０００５】
与えられた熱エネルギー量に応じて部材内部の残留応力が異なることから、接着する前までに与えられた熱エネルギー量が異なる部材を接着して一体化させると、外界の温度変化に応じて各部材内部の残留応力が解放されて部材の形状が変化し、温度変化前後では形状が異なる場合が生じる。このような形状変化に起因して、接着されていた部材間に隙間が生じたり接着剤が剥離したりして接着部分に破壊が生じ、一体化されていた部材が分離するという問題が生じる恐れがある。
【０００６】
特に、近年開発されている頭部等の身体の一部に装着するヘッドマウント型（頭部装着型）や眼鏡型等の映像表示装置（ウェアラブルディスプレイ：Wearable Display）に設けられている光学素子として、ホログラム光学素子（ＨＯＥ：Holographic Optical Element）が設けられており、表示ユニットから照射された映像光がホログラム光学素子により回折・反射されることにより、装着者の瞳に映像光が入射されるようになっている。
【０００７】
図４に、ホログラム光学素子の一例を示す。
図４に示すように、ホログラム光学素子Ｌは、ホログラム素子２が形成された第１光学基材Ｌ１と、第１光学基材Ｌ１と接合するための凹欠部が形成されたコの字型の第２光学基材Ｌ２と、が接着されることで一体化され、ひとつのホログラム光学素子Ｌとして製造される。
【０００８】
図４に示すようなホログラム光学素子Ｌは、接着される面が複数であり形状が複雑であることから、第１光学基材Ｌ１に与えられた熱エネルギー量と第２光学基材Ｌ２に与えられた熱エネルギー量とに差が生じている状態で接着して一体化すると、外界の温度変化に応じて接着面１１０ａ、１１０ｂ、１１０ｃに破壊が生じ、一体化されていた第１光学基材Ｌ１と第２光学基材Ｌ２とが分離してしまう怖れがあり、ホログラム光学素子Ｌの品質の低下を招く怖れがある。
【０００９】
従って、本発明の課題は上述した問題に鑑みて、外界の温度変化に応じて生じる形状変化を低減し、接着耐久性を向上させ、光学素子の品質の向上を図ることである。
【課題を解決するための手段】
【００１０】
請求項１に記載の発明は、複数の部材を接着して光学素子を製造する光学素子の製造方法において、接着されるべき前記複数の部材を互いに略等しい熱的条件下において形成する加熱工程を含む光学素子の製造方法であること、を特徴としている。
【００１１】
請求項２に記載の発明は、請求項１記載の光学素子の製造方法において、前記部材は、線膨張係数が等しい素材で形成されていること、を特徴としている。
【００１２】
請求項３に記載の発明は、請求項１又は２記載の光学素子の製造方法において、前記加熱工程は、前記部材毎に与えられた熱エネルギー量が等しくなるように加熱すること、を特徴としている。
【００１３】
請求項４に記載の発明は、請求項３記載の光学素子の製造方法において、前記加熱工程は、前記部材毎に与えられた熱エネルギー量が異なっている場合、最も与えられた熱エネルギー量が高い前記部材の熱エネルギー量と等しくなるように他の前記部材を加熱すること、を特徴としている。
【００１４】
請求項５に記載の発明は、請求項１から３のいずれか一項に記載の光学素子の製造方法において、前記加熱工程は、前記部材を加熱する際、前記部材毎の熱履歴が等しくなるように加熱すること、を特徴としている。
【００１５】
請求項６に記載の発明は、請求項１又は２記載の光学素子の製造方法において、前記加熱工程は、前記部材毎に与えられた熱エネルギー量が異なっている場合、最も与えられた熱エネルギー量が大きい前記部材の熱エネルギー量が、加熱前後の形状変化率が一定である熱エネルギー量の範囲内である場合には、他の前記部材に対して、当該加熱前後の形状変化率が一定である熱エネルギー量の範囲内の熱エネルギー量を与えること、を特徴としている。
【発明の効果】
【００１６】
請求項１に記載の発明によれば、接着されるべき複数の部材は、互いに略等しい熱的条件下において形成する加熱工程を経ることにより、各部材に与えられる熱エネルギー量を略等しくすることができ、接着前の各部材内部の残留応力を等しくすることができる。従って、接着され一体化された後に外界の温度変化に応じて各部材内部の残留応力が解放されても、各部材に同一の形状変化を生じさせることができることから、接着されていた部材間に隙間が生じたり接着剤が剥離したりして接着部分に破壊が生じたりして、一体化されていた部材が分離するという問題が生じる恐れを低減することができる。このようなことから、外界の温度変化に応じて生じる形状変化を低減し、接着耐久性を向上させ、光学素子の品質の向上を図ることができる。
【００１７】
請求項２に記載の発明によれば、請求項１と同様の効果を得られるのは勿論のこと、各部材を形成する素材が互いに線膨張係数が等しい素材であることから、外界の温度変化に応じた形状変化を等しくすることができる。
【００１８】
請求項３に記載の発明によれば、請求項１又は２と同様の効果を得られるのは勿論のこと、接着されるべき各部材に与えられる熱エネルギー量を等しくすることにより、接着前の各部材内部の残留応力を等しくすることができる。従って、接着され一体化された後に外界の温度変化に応じて各部材内部の残留応力が解放されても、一体化されていた部材が分離するという問題が生じる恐れを低減することができる。
【００１９】
請求項４に記載の発明によれば、請求項３と同様の効果を得られるのは勿論のこと、最も熱エネルギー量が高い部材の熱エネルギー量と等しくなるように他の前記部材を加熱することにより、接着されるべき各部材に与えられた熱エネルギーを等しくすることができる。
【００２０】
請求項５に記載の発明によれば、請求項１から３のいずれか一項と同様の効果を得られるのは勿論のこと、各部材の熱履歴が等しくなるように加熱することにより、接着されるべき各部材に与えられた熱エネルギーを等しくすることができると共に、各部材の内部構造を等しくすることができ、各部材の品質を均一化することができる。
【００２１】
請求項６に記載の発明によれば、請求項１又は２と同様の効果を得られるのは勿論のこと、最も熱エネルギー量が大きい部材に与えられた熱エネルギー量が、加熱前後の形状変化率が一定である熱エネルギー量の範囲内である場合には、他の前記部材に対して、当該加熱前後の形状変化率が一定である熱エネルギー量の範囲内の熱エネルギー量を与えることにより、接着されるべき各部材の残留応力を等しくすることができる。
【発明を実施するための最良の形態】
【００２２】
以下、図を参照して本発明の実施の形態を詳細に説明する。
本発明の実施の形態は、本発明の光学素子の製造方法をホログラム素子が形成されたホログラム光学素子の製造方法に適用した例について説明するが、発明の範囲は図示例に限定されないものとする。
【００２３】
まず、図１を参照して、ホログラム光学素子の製造工程について説明する。なお、本実施の形態では、眼鏡型の映像表示装置に適用可能なホログラム光学素子を製造する例を示す。図１に示すように、ホログラム光学素子は、第１光学基材及び第２光学基材を所定の形状に形成し、第１光学基材の一端に傾斜面を形成する光学基材加工工程（Ａ）と、第１光学基材の一端に形成された傾斜面にホログラム素子を形成する光学基材形成工程（Ｂ）と、第１光学基材を第２光学基材に一体化させる一体化工程（Ｃ）と、を経て製造される。
【００２４】
以下、各工程について詳細に説明する。
尚、説明の簡便上、ホログラム光学素子を眼鏡フレームに装着し、眼鏡フレームをヒトが装着した際の眼がある方向を背面方向、ヒトが見える像がある方向を正面方向と定義する。また、ホログラム光学素子の上下方向をＹ方向、左右方向をＸ方向、厚み方向をＺ方向と定義する。
【００２５】
Ａ．光学基材加工工程
光学基材加工工程は、図１に示したように、第１光学基材加工工程（Ａ−１）、第２光学基材加工工程（Ａ−２）を含み、それぞれ射出成形金型工程、射出圧縮成形工程、切削工程、研磨工程などから構成されている。
【００２６】
第１光学基材加工工程（Ａ−１）は、第１光学基材Ｌ１の一端に、ホログラム感材を貼付けてホログラム素子に形成する傾斜面を形成し、第２光学基材加工工程（Ａ−２）は、第２光学基材Ｌ２の形状を第１光学基材Ｌ１の外形形状に対応して形成する。
【００２７】
図２に第１光学基材Ｌ１及び第２光学基材Ｌ２の外観形状の一例を示す。
図２に示すように、第１光学基材Ｌ１は、第１光学基材Ｌ１の外部形状の下方向及び両側面方向の面には、第２光学基材Ｌ２の凹欠部１０６に嵌合する際に接合する外周面１０２ａ、１０２ｂ、１０２ｃが形成されている。外周面１０２ａは、上面１０２ｄ側から投射された表示ユニットからの映像光を後述するホログラム素子を介して使用者の眼に導くことができるよう予め設定された傾斜角度で傾斜し、ホログラム感材２０が貼り付けられる傾斜面として形成され、外周面１０２ｂ、１０２ｃは、第２光学基材Ｌ２の内周面１０５ｂ、１０５ｃの形状に対応して形成されている。
【００２８】
第２光学基材Ｌ２は、中央部付近に第１光学基材Ｌ１の外形形状の外周面１０２ａ、１０２ｂ、１０２ｃに対応する凹欠部１０６が形成される。この凹欠部１０６は、外周面１０２ａ、１０２ｂ、１０２ｃとそれぞれ接合できるように対応する内周面１０５ａ、１０５ｂ、１０５ｃから形成される。
【００２９】
なお、外周面１０２ｂ、１０２ｃ及び内周面１０５ｂ、１０５ｃの各面は、第１光学基材Ｌ１が第２光学基材Ｌ２の凹欠部１０６に嵌合することができれば、平面状、曲面状等のいずれの形状でもよく、外周面１０２ｂ、１０２ｃ及び内周面１０５ｂ、１０５ｃの各面を瞳から扇状に広がるように傾斜させて形成することが好ましい。
【００３０】
また、凹欠部１０６の形状は特に限定されないが、多角及び／又は半円形状であることが好ましい。このことによって、第１光学基材Ｌ１と第２光学基材Ｌ２との接着力を強化することができる。
【００３１】
第１光学基材Ｌ１及び第２光学基材Ｌ２を形成する素材としては、光透過性のガラスや樹脂等を使用することができるが、互いに線膨張係数が等しい素材により形成される。
【００３２】
第１光学基材Ｌ１及び第２光学基材Ｌ２を形成する素材が互いに線膨張係数が等しい素材であることから、外界の温度変化に応じた形状変化を等しくすることができる。
【００３３】
ガラスとしては、その材質に制限ないが、ソーダライムガラス、ホウ珪酸ガラス、超高純度ガラス、クリスタルガラス等を挙げることが出来、これらは好ましく用いることができる。
【００３４】
また、樹脂の材質としては、セルローストリアセテート、セルロースジアセテート、セルロースアセテートプロピオネートまたはセルロースアセテートブチレートのようなセルロースエステル、ポリエチレンテレフタレートやポリエチレンナフタレートのようなポリエステル、ポリエチレンやポリプロピレンのようなポリオレフィン、ポリ塩化ビニリデン、ポリ塩化ビニル、ポリビニルアルコール、エチレンビニルアルコールコポリマー、シンジオタクティックポリスチレン、ポリカーボネイト、ノルボルネン樹脂、ポリメチルペンテン、ポリエーテルケトン、ポリイミド、ポリエーテルスルフォン、ポリスルフォン、ポリエーテルイミド、ポリアミド、フッ素樹脂、ポリメチルアクリレート、アクリレートコポリマー等を挙げることができる。
【００３５】
Ｂ．光学基材形成工程
次に、光学基材形成工程（Ｂ）について説明する。光学基材形成工程は、図１に示したように、積層シート形成工程（Ｂ−１）、切断工程（Ｂ−２）、貼付工程（Ｂ−３）、露光工程（Ｂ−４）、加熱工程（Ｂ−５）を含み、第１光学基材Ｌ１の第１外周面１０２ａにホログラム感材２０を貼り付け、ホログラム感材２０をホログラム素子２に形成する。
【００３６】
Ｂ−１．積層シート形成工程
積層シート形成工程では、一対の保護シートの間にホログラム感材が互いに剥離可能に接着されて断面サンドイッチ状に形成された積層シートを生成する。なお、予め目的に応じた積層シートがある場合には、積層シート形成工程を省略してもよい。
【００３７】
本実施の形態に用いられる積層シートは４層構造であり、下から順に第１保護シートであるカバーシート、ホログラム感材、第３保護シートであるバリアシート及び第２保護シートであるベースシートからなる。これらのシート間には、シート間を密着させると共に剥離可能な粘着剤が塗布されている。
【００３８】
Ｂ−２．切断工程
切断工程では、積層シートに切断機構（図示省略）を用いて島状部の切り込みを入れる。島状部の切り込み輪郭線は半切断部及び切断部により構成されている。以下、各島状部周辺の積層シートを梯子状部という。なお、島状部の形状は多角形状、楕円形状等としてもよいが、第１光学基材Ｌ１の外周面１０２ａに対応する形状が好ましく、このような形状とすることによりホログラム素子がズレのない映像を形成することができる。
【００３９】
カバーシート、バリアシート、ベースシートの素材としては、例えば、プラスチック、ガラス、金属等が挙げられる。状況に応じてロール状や平坦状にすることができる可撓性があり、内部のホログラム感材に傷を与えにくい強度をもつ、紙又はプラスチックがよい。ここで、プラスチックとしては、例えば、ポリエステル、ポリスチレン、ポリガーボネイト、ポリエーテルスルフォン、ポリイミド、ポリシクロペンタジエン、ポリノルボルネン、ナイロン、セルロースアセテート等が挙げられる。
【００４０】
Ｂ−３．貼付工程
貼付工程は、まず、積層シートのカバーシートが剥離されると、貼付機構によりホログラム感材の島状部を他方の保護シートであるベースシートに付着させた状態で第１光学基材Ｌ１の外周面１０２ａに貼り付けるために加圧される。貼付機構は、貼り付けローラ、貼り付けローラを支持する支持部材、貼り付けローラの加圧を調整する弾性部材、ローラ軸等により構成される。貼り付けローラの中心には、貼り付けローラを回転させるためのローラ軸が設けられている。このローラ軸の両側には、貼り付けローラを支持する支持部材が設けられ、この支持部材の中央部には、弾性部材が設けられている。この弾性部材により、ベースシートを介してホログラム感材の島状部を上方から加圧する際にこの加圧を調整することが可能となっている。
【００４１】
貼り付けの際は、ホログラム感材の島状部のみが第１光学基材Ｌ１の外周面１０２ａに貼り付く位置に配置し、ベースシートの上方にある貼り付けローラによりベースシートの方向からホログラム感材の島状部及び第１光学基材Ｌ１の外周面１０２ａを密着させるように加圧しながら順逆に転動させる。このことにより、ホログラム感材の島状部と第１光学基材Ｌ１の外周面１０２ａとが密着する。そして、第１光学基材Ｌ１の外周面１０２ａにホログラム感材の島状部を残し、保護シートであるベースシート及びホログラム感材の梯子状部が剥離される。
【００４２】
Ｂ−４．露光工程
露光工程は、第１光学基材Ｌ１の外周面１０２ａに貼付されたホログラム感材の島状部に対してレーザ発信器から射出した参照光及び物体光によってレーザ露光を行う。レーザ発信器から射出したレーザ光を可変ビームスプリッタにより参照光と物体光とに分光し、各種ミラーによってホログラム感材の島状部の主面に入射する。このことにより、ホログラム感材の島状部上における所定の位置に参照光と物体光との干渉によって生じる干渉縞がホログラム感材の島状部の感光層に屈折率の変化として記録されホログラム素子が形成される。
【００４３】
露光工程で用いる露光機構は、レーザ光を照射するレーザ露光部等により構成される。レーザ露光部には、ホログラム感材の島状部の表裏に干渉縞を露光するＲＧＢのレーザ発信器及びレーザ発信器からのレーザをホログラム感材の島状部の所定位置にレーザ光で露光するための反射鏡、シャッター、ビームスプリッタ等が備えられている。
【００４４】
Ｂ−５．加熱工程
加熱工程Ｂ−５は、図１に示したように、第１光学基材加熱工程（Ｂ−５ａ）、第２光学基材加熱工程（Ｂ−５ｂ）を含む。
【００４５】
Ｂ−５ａ．第１光学基材加熱工程
第１光学基材加熱工程は、露光工程（Ｂ−４）が終了した後にホログラム素子による屈折率変調を大幅に高める工程である。この工程では、恒温器によりホログラム素子が形成された第１光学基材Ｌ１を、予め設定された温度（例えば、８５℃前後の温度）に保たれた加熱装置に投入して所定時間（例えば、６時間程度）加熱を行う。
【００４６】
このように、干渉縞が記録されたホログラム素子を加熱することにより、この干渉縞による回折効率を向上させることができ、反射（回折）される映像の鮮鋭度の向上や高画質化を実現することができる。ここで、加熱温度は、第１光学基材Ｌ１及びホログラム素子の組成に変化が生じない温度であることが好ましく、第１光学基材Ｌ１のガラス転移温度以下、又は、第１光学基材Ｌ１及びホログラム素子のガラス転移温度のうち最も低い温度以下であることが好ましい。なお、本実施の形態における第１光学基材加熱工程では、後者の第１光学基材Ｌ１及びホログラム感材のガラス転移温度のうち最も低い温度以下で加熱するものとする。
【００４７】
第１光学基材Ｌ１は、光学基材加工工程を経た後から一体化工程前までにホログラム素子による屈折率変調を大幅に高めるため、第１光学基材加熱工程において加熱される必要がある。従って、第１光学基材Ｌ１は第２光学基材Ｌ２に比べて与えられる熱エネルギー量が高くなってしまい、第１光学基材Ｌ１と第２光学基材Ｌ２とにそれぞれ与えられた熱エネルギー量に差が生じてしまう。この熱エネルギー量の差が生じたまま第１光学基材Ｌ１と第２光学基材Ｌ２とが一体化工程後を経ると、外界の温度変化に応じて形状変化が生じ、接着耐久性が低下して、光学素子の品質が低下する怖れがある。
【００４８】
そこで、本実施の形態では、加熱工程に第２光学基材加熱工程を含み、この問題の解決を図るものとする。
【００４９】
Ｂ−５ｂ．第２光学基材加熱工程
第２光学基材加熱工程は、接着されるべき第１光学基材Ｌ１及び第２光学基材Ｌ２を互いに略等しい熱的条件下において形成する加熱工程である。
【００５０】
接着されるべき第１光学基材Ｌ１及び第２光学基材Ｌ２を互いに略等しい熱的条件下において形成するために、与えられる熱エネルギー量が最も高い光学基材（第１光学基材Ｌ１）の熱エネルギー量と等しくなるように他の光学基材（第２光学基材Ｌ２）を加熱し、第１光学基材Ｌ１及び第２光学基材Ｌ２にそれぞれ与えられた熱エネルギー量が等しくなるように第２光学基材を加熱する。
【００５１】
なお、第２光学基材Ｌ２を加熱して第１光学基材Ｌ１と等しい熱エネルギー量を与える際の温度の上限値は、第２光学基材Ｌ２の素材の物性（軟化点）に応じて制限されるものであり、この温度の上限値と第１光学基材Ｌ１に与えられた熱エネルギー量に基づいて加熱時間を設定する。
【００５２】
即ち、第１光学基材Ｌ１に与えられる熱エネルギー量と等しくなるように第２光学基材Ｌ２を加熱することにより、接着されるべき第１光学基材Ｌ１及び第２光学基材Ｌ２に与えられた熱エネルギーを等しくすることができ、接着前の第１光学基材Ｌ１及び第２光学基材Ｌ２内部の残留応力を等しくすることができる。従って、接着され一体化された後に外界の温度変化に応じて各部材内部の残留応力が解放されても、一体化されていた第１光学基材Ｌ１及び第２光学基材Ｌ２が分離するという問題が生じる恐れを低減することができる。
【００５３】
更に、第２光学基材加熱工程においては、第１光学基材Ｌ１の熱エネルギー量と等しくなるように第２光学基材Ｌ２を加熱する際、第１光学基材Ｌ１及び第２光学基材Ｌ２夫々の熱履歴（時間経過に伴う温度変化）が等しくなるように加熱することが好ましい。
【００５４】
例えば、第２光学基材加熱工程は、第１光学基材Ｌ１が第１光学基材加熱工程を経る際、第２光学基材Ｌ２を第１光学基材Ｌ１と同時に加熱装置内に投入し、第１光学基材Ｌ１と同一温度条件及び同一時間で加熱して、第１光学基材Ｌ１と第２光学基材Ｌ２との熱履歴を等しくする。
【００５５】
第１光学基材Ｌ１及び第２光学基材Ｌ２の熱履歴（時間経過に伴う温度変化）が等しくなるように加熱することにより、接着されるべき第１光学基材Ｌ１及び第２光学基材Ｌ２に与えられた熱エネルギーを等しくすることができると共に、各部材の内部構造を等しくすることができ、各部材の品質を均一化することができる。
【００５６】
Ｂ−５ｂ．第２光学基材加熱工程の他の例
また、第２光学基材加熱工程は、最も与えられた熱エネルギー量が高い光学基材（第１光学基材Ｌ１）の熱エネルギー量が、加熱前後の形状変化率が一定となる熱エネルギー量の範囲内である場合、他の光学基材（第２光学基材Ｌ２）に対して、この加熱前後の形状変化率が一定である熱エネルギー量の範囲内の熱エネルギー量を与えることとしてもよい。
【００５７】
なお、加熱前後の形状変化率が一定である熱エネルギー量の範囲内の熱エネルギー量を与える際の温度の上限値は、第１光学基材Ｌ１及び第２光学基材Ｌ２の素材の物性（軟化点）に応じて制限される。
【００５８】
以下に、第１光学基材Ｌ１に与えられた熱エネルギー量が、加熱前後の形状変化率が一定となる熱エネルギー量の範囲内である場合、第２光学基材Ｌ２に対し与え得る熱エネルギー量の推定の例を説明する。
【００５９】
図３に、第２光学基材Ｌ２の熱エネルギー量に対する形状変化率のグラフの例を示す。
図３に示すグラフは、第２光学基材Ｌ２の素材にＰＭＭＡを用いた場合のグラフの例である。横軸は、加熱時間を所定時間（ここでは１時間）に設定して加熱温度を変化させた際の熱エネルギー量[℃・ｈ]を示し、縦軸は、形状変化率として各熱エネルギー量が与えられて加熱された加熱前後の凹欠部１０６の開口幅Ｗの変化率[％]を示すものである。
【００６０】
図３に示すように、第２光学基材Ｌ２は、熱エネルギー量が増加するに伴って形状変化率も大きくなるが、熱エネルギー量が７０[℃・ｈ]付近を過ぎると形状変化率は一定となる。これは、第２光学基材Ｌ２内の残留応力を除去するために必要な熱エネルギー量が与えられたことを示すものである。また、第１光学基材Ｌ１と第２光学基材Ｌ２とが同一の線膨張係数の素材にて形成されることから、第１光学基材Ｌ１の熱エネルギー量に対する形状変化率も図３と略等しくなる。
【００６１】
従って、第１光学基材及び第２光学基材Ｌ２の素材の物性に基づいて加熱可能な上限温度が１００[℃]である場合、加熱前後の形状変化率が一定となる熱エネルギー量の範囲としては、７０〜１００[℃・ｈ]として推定することができる。
【００６２】
そこで第１光学基材Ｌ１に与えられた熱エネルギー量が、加熱前後の形状変化率が一定となる熱エネルギー量の範囲内（ここでは、７０〜１００[℃・ｈ]）である場合、第２光学基材Ｌ２に対して、第１光学基材Ｌ１に与えられた熱エネルギー量と等しい熱エネルギー量を与えることに替えて、この加熱前後の形状変化率が一定である熱エネルギー量の範囲内の熱エネルギー量を与えることとしてもよい。
【００６３】
即ち、第１光学基材Ｌ１に与えられた熱エネルギー量が、加熱前後の形状変化率が一定となる熱エネルギー量の範囲内（ここでは、７０〜１００[℃・ｈ]）である場合には、第２光学基材Ｌ２に対して、第１光学基材Ｌ１に与えられた熱エネルギー量と等しい熱エネルギー量を与える場合と、この加熱前後の形状変化率が一定である熱エネルギー量の範囲内の熱エネルギー量を与える場合とは、残留応力を除去して接着されるべき第１光学基材Ｌ１及び第２光学基材Ｌ２の残留応力を等しくすることができるという共通の作用を奏し、一体化工程後に外界の温度変化に応じて形状変化が生じたり接着耐久性が低下したりして光学素子の品質が低下する怖れが無くなるという同様の効果を得ることができる。
【００６４】
Ｃ．一体化工程
次に、第１光学基材Ｌ１を第２光学基材Ｌ２に一体化させる一体化工程について説明する。一体化工程は、図１に示したように、第２光学基材Ｌ２の凹欠部１０６に光硬化型接着剤を塗布する接着剤塗布工程（Ｃ−１）、第１光学基材Ｌ１の外周面１０２ａ、１０２ｂ、１０２ｃを第２光学基材Ｌ２の凹欠部１０６に嵌合させた状態で接合する接合工程（Ｃ−２）、第１光学基材Ｌ１と第２光学基材Ｌ２との接合面にはみ出した光硬化型接着剤を除去する接着剤除去工程（Ｃ−３）、第１光学基材Ｌ１と第２光学基材Ｌ２との接合面に光を照射し光硬化型接着剤を硬化させる硬化工程（Ｃ−４）等を含んでいる。以下、一体化工程の各工程について説明する。
【００６５】
Ｃ−１．接着剤塗布工程
接着剤塗布工程は、第２光学基材Ｌ２の凹欠部１０６に光硬化型接着剤を塗布する。このときの光硬化型接着剤の塗布量は、第１光学基材Ｌ１と第２光学基材Ｌ２とを圧接した際に、接合面からはみ出る量の十分な量とする。
【００６６】
なお、本実施の形態における接着剤塗布工程においては、第２光学基材Ｌ２の凹欠部１０６に光硬化型接着剤を塗布する工程としたが、第１光学基材Ｌ１の外周面１０２ａ、１０２ｂ、１０２ｃに光硬化型接着剤を塗布する工程としてもよく、第１光学基材Ｌ１の接合外周面１０２ａ、１０２ｂ、１０２ｃ又は／及び第２光学基材Ｌ２の凹欠部１０６に光硬化型接着剤を塗布する工程であればよい。
【００６７】
光硬化型接着剤としては、硬化したときに第１光学基材Ｌ１及び第２光学基材Ｌ２の屈折率と同程度の屈折率を有するものが好ましく、特に紫外線硬化型接着剤が好ましい。
【００６８】
紫外線硬化型接着剤は、紫外線などの光エネルギーを照射することによって硬化するとともに、第１光学基材Ｌ１及び第２光学基材Ｌ２の光屈折率の範囲のものを選択することができるため好ましく、第１光学基材Ｌ１及び第２光学基材Ｌ２の表面を侵食しにくいため好ましい。
【００６９】
紫外線硬化型接着剤としては、重合性モノマーとして、ビニル系、アクリル系、又はメタクリル系等で分子内に少なくとも１つ以上二重結合を有するものを用いることができる。具体的には単官能モノマーとしてアクリル酸、メタクリル酸の他にアクリル酸メチル、アクリル酸エチル等のアルキルアクリル酸エステル類、メタクリル酸メチル、メタクリル酸ブチル若しくはそれらのヒドロキシ化合物等も含むアルキルメタクリル酸エステル類、又はスチレンモノマー、アクリルニトリルモノマー等を用いることができる。また、多官能モノマーとしてエチレングリコールジメタクリレート等のアクリル系やジアリルフタレート等のアリル系等があり、重合硬化過程で架橋構造が得られ接着部の耐久性や熱安定性を改良することができるものを用いることが好ましい。
【００７０】
紫外線硬化型接着剤に添加される光重合剤としては、通常の紫外線によってラジカル重合できるものであればよく、アセトフェノン系、ネンゾフェニル系、ベンゾイン系、チオキサンソン系、アジルフォスフィンオキサイド系の化合物が挙げられる。
【００７１】
紫外線硬化型接着剤の具体例としては、第１光学基材Ｌ１及び第２光学基材Ｌ２の屈折率の範囲に含まれるNorland社製品ＮＯＡシリーズ又はＥＭＩ社製品ＯＰＴＯＣＡＳＴ３４００シリーズなどを挙げることができる。
【００７２】
Ｃ−２．接合工程
接合工程は、第１光学基材Ｌ１又は第２光学基材Ｌ２の少なくとも一方を正面方向又は背面方向に移動させ、第１光学基材Ｌ１の外周面１０２ａ、１０２ｂ、１０２ｃと第２光学基材Ｌ２の凹欠部１０６とを組み合わせて嵌合させ接合させる。この接合時において、外周面１０２ａ、１０２ｂ、１０２ｃと凹欠部１０６とが密着するように圧接させ、余剰な光硬化型接着剤をはみ出させる。
【００７３】
以下、第１光学基材Ｌ１の外周面１０２ａと第２光学基材Ｌ２の内周面１０５ａとが接着された面を接着面１１０ａ、第１光学基材Ｌ１の外周面１０２ｂと第２光学基材Ｌ２の内周面１０５ｂとが接着された面を接着面１１０ｂ、第１光学基材Ｌ１の外周面１０２ｃと第２光学基材Ｌ２の内周面１０５ｃとが接着された面を接着面１１０ｃとする。
【００７４】
Ｃ−３．接着剤除去工程
接着剤除去工程は、第１光学基材Ｌ１と第２光学基材Ｌ２との接着面からはみ出した光硬化型接着剤を除去する。なお、光硬化型接着剤の除去方法としては、光硬化型接着剤の特性に応じた公知の技術を用いることとする。
【００７５】
Ｃ−４．硬化工程
硬化工程は、第１光学基材Ｌ１と第２光学基材Ｌ２との接着面に光を照射することにより光硬化型接着剤を硬化させ、第１光学基材Ｌ１と第２光学基材Ｌ２とを一体化する。
【００７６】
光硬化型接着剤を硬化させる光を照射する光源としては、光硬化型接着剤を硬化可能な特定波長の光を照射する低／高圧水銀ランプ、紫外線ランプ、ブラックライト、発光ダイオード等を挙げることができる。
【００７７】
このような各種工程により、嵌合された第１光学基材Ｌ１の外周面１０２ａ、１０２ｂ、１０２ｃ及び第２光学基材Ｌ２の凹欠部１０６が光硬化型接着剤を介して接着され、図４に示すようなホログラム光学素子Ｌが形成される。
【００７８】
以上のように、本実施の形態によれば、接着されるべき複数の部材は、互いに略等しい熱的条件下において形成する加熱工程を経ることにより、各部材に与えられる熱エネルギー量を略等しくすることができ、接着前の各部材内部の残留応力を等しくすることができる。従って、接着され一体化された後に外界の温度変化に応じて各部材内部の残留応力が解放されても、各部材に同一の形状変化を生じさせることができることから、接着されていた部材間に隙間が生じたり接着剤が剥離したりして接着部分に破壊が生じたりして、一体化されていた部材が分離するという問題が生じる恐れを低減することができる。このようなことから、外界の温度変化に応じて生じる形状変化を低減し、接着耐久性を向上させ、光学素子の品質の向上を図ることができる。
【００７９】
また、本発明は、上記実施の形態の内容に限定されるものではなく、本発明の主旨を逸脱しない範囲で適宜変更可能である。
【図面の簡単な説明】
【００８０】
【図１】ホログラム光学素子の製造工程を示すフローチャートである。
【図２】第１光学基材Ｌ１及び第２光学基材Ｌ２の外観形状の一例である。
【図３】第２光学基材Ｌ２の熱エネルギー量に対する形状変化率のグラフの例である。
【図４】ホログラム光学素子の外観の一例である。
【符号の説明】
【００８１】
２  ホログラム素子
２０  ホログラム感材
１０２ａ、１０２ｂ、１０２ｃ  外周面
１０２ｄ  上面
１０６  凹欠部
１０５ａ、１０５ｂ、１０５ｃ  内周面
１１０ａ、１１０ｂ、１１０ｃ  接着面
Ｌ  ホログラム光学素子
Ｌ１  第１光学基材
Ｌ２  第２光学基材
Ｗ  開口幅
Ｘ  左右方向
Ｙ  上下方向
Ｚ  厚み方向
【図１】
2007264408.tif 000003
【図２】
2007264408.tif 000004
【図３】
2007264408.tif 000005
【図４】
2007264408.tif 000006